ПОЛИОЛЕФИНОВЫЙ МАТЕРИАЛ С НИЗКОЙ ПЛОТНОСТЬЮ

3
1. Полиолефиновый материал, который образован посредством вытягивания термопластичной композиции, где термопластичная композиция содержит непрерывную фазу, которая включает полиолефиновый матричный полимер и добавку нановключения, диспергированную в непрерывной фазе в форме дискретных доменов, где в композиции определяется поровая сеть, которая включает множество нанопор со средним размером поперечного сечения приблизительно 800 нанометров или меньше, при этом композиция имеет плотность приблизительно 0,90 г/смили меньше.
2. Полиолефиновый материал по п. 1, где нанопоры имеют средний размер поперечного сечения от приблизительно 5 до приблизительно 700 нанометров и предпочтительно от приблизительно 10 до приблизительно 500 нанометров.
3. Полиолефиновый материал по п. 1, где нанопоры имеют средний осевой размер от приблизительно 100 до приблизительно 5000 нанометров, предпочтительно от приблизительно 50 до приблизительно 2000 нанометров и более предпочтительно от приблизительно 100 до приблизительно 1000 нанометров.
4. Полиолефиновый материал по п. 1, где полиолефиновый матричный полимер имеет показатель текучести расплава от приблизительно 0,5 до приблизительно 80 грамм на 10 минут, в некоторых вариантах осуществления от приблизительно 1 до приблизительно 40 грамм на 10 минут и в некоторых вариантах осуществления от приблизительно 5 до приблизительно 20 грамм на 10 минут, определенный при нагрузке 2160 грамм и при 230°C в соответствии с ASTM D1238.
5. Полиолефиновый материал по п. 1, где полиолефиновый матричный полимер представляет собой гомополимер пропилена, сополимер пропилен/α-олефин, сополимер этилен/α-олефин или их комбинацию.
6. Полиолефиновый материал по п. 1, где полиолефиновый матричный полимер представляет собой по сути изотактический гомополимер полипропилена или сополимер, содержащий по меньшей мере приблизительно 90% по весу пропилена.
7. Полиолефиновый материал по п. 1, где непрерывная фаза составляет от приблизительно 60 вес. % до приблизительно 99 вес. % термопластичной композиции.
8. Полиолефиновый материал по п. 1, где добавка нановключения представляет собой жидкость или полутвердое вещество при комнатной температуре.
9. Полиолефиновый материал по п. 1, где добавка нановключения представляет собой полимер, содержащий неполярный компонент.
10. Полиолефиновый материал по п. 9, где полимер представляет собой микрокристаллический полиолефиновый воск.
11. Полиолефиновый материал по п. 9, где полимер дополнительно содержит полярный компонент.
12. Полиолефиновый материал по п. 11, где полимер представляет собой функционализированный полиолефин.
13. Полиолефиновый материал по п. 12, где функционализированный полиолефин представляет собой полиэпоксид.
14. Полиолефиновый материал по п. 9, где добавка нановключения имеет показатель текучести расплава от приблизительно 0,1 до приблизительно 100 грамм на 10 минут, предпочтительно от приблизительно 0,5 до приблизительно 50 грамм на 10 минут и более предпочтительно от приблизительно 5 до приблизительно 15 грамм на 10 минут, определенный при нагрузке 2160 грамм и при температуре, по меньшей мере приблизительно на 40°C выше температуры плавления (например, при 190°C) в соответствии с ASTM D1238.
15. Полиолефиновый материал по п. 9, где отношение показателя текучести расплава полиолефина к показателю текучести расплава добавки нановключения составляет от приблизительно 0,2 до приблизительно 8, предпочтительно от приблизительно 0,5 до приблизительно 6 и более предпочтительно от приблизительно 1 до приблизительно 5.
16. Полиолефиновый материал по п. 1, где добавка нановключения находится в форме наноразмерных доменов, где наноразмерные домены имеют средний размер поперечного сечения от приблизительно 1 нанометра до приблизительно 1000 нанометров.
17. Полиолефиновый материал по п. 1, где добавка нановключения составляет от приблизительно 0,05 вес. % до приблизительно 20 вес. % композиции, исходя из веса непрерывной фазы.
18. Полиолефиновый материал по п. 1, где композиция дополнительно содержит добавку микровключения, диспергированную в непрерывной фазе в форме дискретных доменов.
19. Полиолефиновый материал по п. 18, где добавка микровключения представляет собой полимер.
20. Полиолефиновый материал по п. 19, где полимер добавки микровключения представляет собой сополимер стирола, фторполимер, поливиниловый спирт, поливинилацетат или сложный полиэфир.
21. Полиолефиновый материал по п. 19, где полимер добавки микровключения представляет собой полимолочную кислоту.
22. Полиолефиновый материал по п. 19, где полимер добавки микровключения имеет температуру стеклования приблизительно 0°C или больше, предпочтительно от приблизительно 5°C до приблизительно 100°C, более предпочтительно от приблизительно 30°C до приблизительно 80°C и еще более предпочтительно от приблизительно 50°C до приблизительно 75°C.
23. Полиолефиновый материал по п. 19, где добавка микровключения имеет показатель текучести расплава от приблизительно 5 до приблизительно 200 грамм на 10 минут, предпочтительно от приблизительно 20 до приблизительно 150 грамм на 10 минут и более предпочтительно от приблизительно 40 до приблизительно 100 грамм на 10 минут, определенный при нагрузке 2160 грамм и при температуре 210°C.
24. Полиолефиновый материал по п. 19, где отношение показателя текучести расплава добавки микровключения к показателю текучести расплава полиолефинового матричного полимера составляет от приблизительно 0,5 до приблизительно 10, предпочтительно от приблизительно 1 до приблизительно 8 и более предпочтительно от приблизительно 2 до приблизительно 6.
25. Полиолефиновый материал по п. 18, где отношение модуля упругости Юнга полиолефинового матричного полимера к модулю упругости Юнга добавки микровключения составляет от приблизительно 1 до приблизительно 250, предпочтительно от приблизительно 2 до приблизительно 100 и более предпочтительно от приблизительно 2 до приблизительно 50.
26. Полиолефиновый материал по п. 18, где добавка микровключения находится в форме микроразмерных доменов со средним осевым размером от приблизительно 1 микрометра до приблизительно 400 микрометров.
27. Полиолефиновый материал по п. 18, где добавка микровключения составляет от приблизительно 1 вес. % до приблизительно 30 вес. % композиции, исходя из веса непрерывной фазы.
28. Полиолефиновый материал по п. 1, где термопластичная композиция дополнительно содержит модификатор поверхности раздела фаз.
29. Полиолефиновый материал по п. 1, где поровая сеть дополнительно включает микропоры.
30. Полиолефиновый материал по п. 1, где поровая сеть распределена практически однородным образом по всей композиции.
31. Полиолефиновый материал по п. 1, где нанопоры распределены в параллельных в целом колонках.
32. Полиолефиновый материал по п. 1, где общий объем пор полиолефинового материала составляет от приблизительно 15% до приблизительно 80% на кубический сантиметр.
33. Полиолефиновый материал по п. 1, где нанопоры составляют приблизительно 20 об. % или больше от общего объема пор полиолефинового материала.
3
3
3
3
3
3
34. Полиолефиновый материал по п. 1, где термопластичная композиция имеет плотность приблизительно 0,85 г/см или меньше, предпочтительно приблизительно 0,80 г/см или меньше, более предпочтительно от приблизительно 0,10 г/см до приблизительно 0,75 г/см и еще более предпочтительно от приблизительно 0,20 г/см до приблизительно 0,70 г/см.
35. Полиолефиновый материал по п. 1, где термопластичная композиция в целом не содержит порообразующих средств.
36. Полиолефиновый материал по п. 1, где термопластичная композиция в целом не содержит инициирующих образование пор наполнителей на основе неорганических оксидов.
37. Впитывающее изделие, содержащее полиолефиновый материал по п. 1, где впитывающее изделие включает практически непроницаемый для жидкости слой, проницаемый для жидкости слой и впитывающую сердцевину.
38. Впитывающее изделие по п. 37, где практически непроницаемый для жидкости слой включает полиолефиновый материал.
39. Впитывающее изделие по п. 38, где практически непроницаемый для жидкости слой включает материал из нетканого полотна, нанесенный ламинированием на пленку, и где пленка включает полиолефиновый материал.
40. Способ образования полиолефинового материала по п. 1, при этом способ включает:
образование термопластичной композиции, которая содержит полиолефиновый матричный полимер и добавку нановключения; и
вытягивание в твердом состоянии термопластичной композиции.
41. Способ по п. 40, где термопластичную композицию растягивают до степени вытяжки от приблизительно 1,1 до приблизительно 3,0.